(57)【要約】  本発明は、７族〜１１族の元素から選択される少なくとも１つの触媒活性金属であって、ＯＨ基以外の酸基によりグラフト化された担体材料に担持されており、担体材料の金属とは異なる触媒活性金属を含む触媒に関する。金属の１％〜７０％が還元形態で存在する。好ましい触媒活性金属はパラジウムである。本発明は、さらに、この触媒を調製する方法および反応を触媒するための、特に、過酸化水素の直接合成のためのこの触媒の使用に関する。【特許請求の範囲】
【請求項１】
７族〜１１族の元素から選択される少なくとも１つの触媒活性金属であって、ＯＨ基以外の酸基によりグラフト化された担体材料に担持されており、前記担体材料の金属とは異なる前記触媒活性金属を含む触媒であって、フレッシュ触媒において、存在する前記触媒活性金属の総量を基準として、１％〜７０％の前記触媒活性金属が、ＸＰＳにより判断した際に還元形態で存在することを特徴とする、触媒。
【請求項２】
前記触媒活性金属が、パラジウム、白金、銀、金、ロジウム、イリジウム、ルテニウム、オスミウムおよびこれらの組み合わせから選択される請求項１に記載の触媒。
【請求項３】
前記触媒活性金属が、パラジウムまたはパラジウムと他の金属の組み合わせである請求項２に記載の触媒。
【請求項４】
前記フレッシュ触媒において、存在する前記触媒活性金属の総量を基準として、１０％〜４０％の触媒活性金属が、還元形態で存在する請求項１〜３のいずれか一項に記載の触媒。
【請求項５】
前記触媒活性金属の量が、還元形態の触媒活性金属として、前記担体材料の総重量を基準として計算すると、０．００１重量％〜１０重量％、好ましくは、０．１重量％〜５重量％である請求項１〜４のいずれか一項に記載の触媒。
【請求項６】
前記担体材料が、２族〜１４族の元素から選択される無機酸化物である請求項１〜５のいずれか一項に記載の触媒。
【請求項７】
前記無機酸化物が、ＳｉＯ２、Ａｌ２Ｏ３、ゼオライト、Ｂ２Ｏ３、ＧｅＯ２、Ｇａ２Ｏ３、ＺｒＯ２、ＴｉＯ２、ＭｇＯおよびこれらの混合物から選択される請求項６に記載の触媒。
【請求項８】
前記無機酸化物が、ＳｉＯ２である請求項７に記載の触媒。
【請求項９】
前記担体材料が、有機樹脂や活性炭素等の有機材料である請求項１〜５のいずれか一項に記載の触媒。
【請求項１０】
前記酸基が、スルホン、ホスホン、カルボキシル基およびこれらの混合物から選択される請求項１〜９のいずれか一項に記載の触媒。
【請求項１１】
前記触媒活性金属がパラジウムであり、前記担体材料がパラトルエンスルホン基でグラフトされたシリカである請求項１〜８または１０に記載の触媒。
【請求項１２】
前記フレッシュ触媒において、存在する前記パラジウムの総量を基準として、前記パラジウムの１０％〜４０％、好ましくは、２０％〜３０％が、還元形態で存在する請求項１１に記載の触媒。
【請求項１３】
請求項１〜１２のいずれか一項に記載の触媒を調製する方法であって、ＯＨ基以外の酸基によりグラフト化された担体材料を、７族〜１１族の元素から選択され、前記担体材料の金属とは異なる触媒活性金属塩の溶液と接触させた後、堆積させる前記触媒活性金属の総量を基準として、前記担体に堆積した前記触媒活性金属の１％〜７０％を還元する、方法。
【請求項１４】
前記還元工程を、高温で水素を用いて行う請求項１３に記載の方法。
【請求項１５】
前記水素化を、１００℃〜１４０℃の温度で、１〜６時間行う請求項１４に記載の方法。
【請求項１６】
水素化または環化反応を触媒するための請求項１〜１２のいずれか一項に記載の触媒の使用。
【請求項１７】
過酸化水素の合成、好ましくは、過酸化水素の直接合成を触媒するための請求項１６に記載の使用。
【発明の詳細な説明】
【技術分野】
【０００１】
本出願は、２０１１年９月１６日出願の欧州特許出願第１１１８１７０７．８号明細書の優先権を主張するものであり、実質的にその全ての内容が参考文献として援用される。
【０００２】
本発明は、７族〜１１族の元素から選択される少なくとも１つの触媒活性金属であって、ＯＨ基以外の酸基によりグラフト化された担体材料に担持されており、担体材料の金属とは異なる触媒活性金属を含む触媒に関する。本発明は、さらに、この触媒を調製する方法および反応を触媒するこの触媒の使用に関する。
【背景技術】
【０００３】
過酸化水素は、ほぼ全ての工業分野において、特に、化学工業および環境保護において広く用いられている。その使用の唯一の分解生成物は水であるため、化学工業において、環境に優しい方法で大きな役割を担ってきた。過酸化水素は、アントラキノン酸化プロセスにより工業規模で生成される。しかしながら、このプロセスはグリーン法とは考えにくい。従って、様々な触媒を用いた、酸素と水素からの過酸化水素の直接合成は重要性がますます増している。
【０００４】
過酸化水素の直接合成では、概して、４０℃〜５０℃の温度で標準希釈溶液を触媒で水素化する。水素化の程度は、二次水素化反応を最小にするために、慎重に制御し、概して、６０％より低く保たなければならない。例えば、ニッケルおよび担持パラジウム触媒が水素化工程で用いられてきた。
【０００５】
反応媒体中の無機酸の必要な濃度を減じるために、酸性担体が用いられることが多い。固定酸としては、通常、ジルコニア基材担持酸化タングステン、ジルコニア担持酸化モリブデン等の酸性担体、ジルコニア担持酸化バナジウム、担持硫酸触媒およびフッ素化アルミナからなる超酸が挙げられる。しかしながら、これらの方法により得られる過酸化水素の収量は僅かに過ぎない。
【０００６】
中性溶液とスルホン酸基を有する官能化炭素またはスルホン酸官能基ポリスチレン樹脂からなる不均一性触媒で収量が良くなることが報告されている。ＰｄＩＩイオンを、スルホン酸官能化ポリスチレンイオン交換樹脂に固定することにより調製された触媒は、溶媒としてメタノールを用いた４０℃での過酸化水素の直接合成に極めて有効であることが報告されている。
【０００７】
これに関して、米国特許出願公開第２００８／０２９９０３４Ａ１号明細書には、少なくとも１つの貴金属または半貴金属を含み、酸基で官能化された無機材料、例えば、スルホン基で官能化されたシリカに担持された触媒が開示されている。これらの触媒は、容易に調製され、再現性があり、高い機械抵抗と広い比表面積を有していると言われている。
【発明の概要】
【発明が解決しようとする課題】
【０００８】
しかしながら、米国特許出願公開第２００８／０２９９０３４Ａ１号明細書から公知の触媒の選択性は、反応媒体中の過酸化水素濃度が増えるにつれて、徐々に減少することが観察されている。このように、公知の触媒をさらに改善する必要性がある。
【０００９】
Ｌｕｎｓｆｏｒｄとその共働者は、Ｃａｔａｌ．Ｌｅｔｔ．（２００９）１３２，３４２−３４８で、水素と酸素からの過酸化水素の直接形成におけるＰｄ０／ＳｉＯ２、ＰｄＯ／ＳｉＯ２および部分還元ＰｄＯ／ＳｉＯ２の触媒挙動について述べている。
【００１０】
Ｓｔｒｕｋｕｌとその共働者は、ＳＯ４２−、Ｃｌ−、Ｆ−およびＢｒ−ドープジルコニアに担持されたパラジウム触媒の試験について報告している（Ｊｏｕｒｎａｌ  ｏｆ  Ｃａｔａｌｙｓｉｓ  ２３９（２００６）４２２−４３０）。表面酸化Ｐｄ０触媒は、高い触媒活性と最高の選択性を示すと言われている。
【００１１】
Ｙａｍａｓｈｉｔａとその共働者は、Ｊ．Ｐｈｙｓ．Ｃｈｅｍ．Ｌｅｔｔ．（２０１０），１，１６７５−１６７８において、その網状構造内にＳＯ３Ｈ官能基を含む酸性樹脂は、水素と酸素からの過酸化水素の直接合成に使われる活性Ｐｄナノ粒子のイン・サイチュでの形成のための担体として作用することを示唆している。
【００１２】
Ｆｉｅｒｒｏとその共働者によれば、過酸化水素直接合成のための活性種は、ＳＯ３Ｈ基と相互作用するＰｄ（＋２）である（Ｃｈｅｍ．Ｃｏｍｍ．（２００４）１１８４−１１８５）。ＰｄＯは、活性でないと言われており、ＰｄＯ種から形成されたＰｄ（０）クラスターは、水への過酸化水素分解を触媒すると言われている。
【００１３】
Ｃｏｒａｉｎとその共働者は、酸イオン交換樹脂担持Ｐｄ（０）およびＰｄ（０）−Ａｕ（０）ナノクラスターでの過酸化水素の直接合成について広範に調べている（Ａｐｐｌｉｅｄ  Ｃａｔａｌｙｓｉｓ  Ａ：Ｇｅｎｅｒａｌ  ３５８（２００９）２２４−２３１およびＡｄｖ．Ｓｙｎｔｈ．Ｃａｔａｌ．（２００６）３４８，２５５−２５９）。その分析は、Ｆｉｅｒｒｏとその共働者に反している。それによれば、触媒の活性は、主に、Ｐｄ（０）ナノクラスターによる。Ｃｏｒａｉｎとその共働者によれば、Ｐｄ（２＋）は、メタノールを存在させた反応中に還元される。
【００１４】
上述した先行技術は相反するが、本発明者らは、Ｐｄ（２＋）が、実際、過酸化水素の直接合成のための活性種であることを見出した。しかしながら、Ｃｏｒａｉｎとその共働者により示唆されるメタノールの還元反応中、触媒の選択性が安定でないため悪影響があることも意外にも見出した。
【課題を解決するための手段】
【００１５】
従って、本発明は、さらなる触媒、特に、過酸化水素の直接合成による工業的製造に好適な触媒をさらに提供する問題に対処する、すなわち、上記の欠点を示さない、特に、過酸化水素の濃度が増えて選択性が一定のままのものである。
【図面の簡単な説明】
【００１６】
【図１】本発明による触媒の選択性を示す。
【発明を実施するための形態】
【００１７】
上述した問題は、触媒の初回の使用の前に酸基でグラフトした担持材料に付加した触媒活性金属を部分的に還元することにより、解決できることを意外にも見出した。かかる予備処理済み触媒の選択性は、過酸化水素の直接合成でのさらなる使用中も安定なままであり、この有益な影響は、触媒の初回の使用前に、金属を還元した場合に生じ、過酸化水素の直接合成での使用中にイン・サイチュで触媒活性金属を還元する触媒では生じない。本発明者らの実験により、過酸化水素直接合成中、触媒活性金属は、メタノールの作用により部分的に還元できるという上述の先行技術の教示は確認されたが、触媒活性金属を、触媒の使用中にイン・サイチュで還元するかかる触媒だと、安定した選択性とはならないことを意外にも見出した。過酸化水素の直接合成における初回の使用前の触媒での活性金属の還元だけが、触媒選択性の安定性に所望の有益な影響を示す。
【００１８】
出願人は、何らかの理論に拘束されることは望むところではないが、水素、酸素およびメタノールの存在下での過酸化水素直接合成中の触媒活性金属の還元に比べて、触媒の初回の使用前に、水素雰囲気中で、触媒活性金属を還元すると、例えば、ナノ粒子のサイズや表面構造に関して異なる金属種が得られるものと考えられる。
【００１９】
担体においてＰｄ（金属および／または水素化物）対ＰｄＩＩがある割合内であると、触媒の選択性の安定について相乗効果があることもさらに見出した。担体における還元Ｐｄの濃度が低すぎると、触媒の選択性に対する有益な影響が生じず、触媒における還元Ｐｄの濃度が高すぎると、触媒の選択性が減じることを見出した。
【００２０】
このように、本発明は、７族〜１１族の元素から選択される少なくとも１つの触媒活性金属であって、ＯＨ基以外の酸基によりグラフト化された担体材料に担持されており、担体材料の金属とは異なる触媒活性金属を含む触媒であって、フレッシュ触媒において、存在する触媒活性金属の総量を基準として、１％〜７０％の触媒活性金属が、ＸＰＳにより判断した際に還元形態で存在することを特徴とする、触媒に関する。
【００２１】
本発明による触媒において、担体材料は、酸基によりグラフト化されている。本明細書において、「グラフト化」とは、共通結合により、酸基が担体材料に付加していることを意味する。
【００２２】
担体材料がグラフト化する酸基は、ＯＨ基以外の基である。ＯＨ基は、無機酸化物等の担体材料の中には、酸性ヒドロキシル基を有するものがあるため排除される。しかしながら、担体材料が、自然に生ずるヒドロキシル基に加え、それらの基とは異なる酸基を有することは本発明の範囲に含まれる。担体材料は、有機酸基によりグラフト化されているのが好ましい。
【００２３】
さらに、担体材料に担持されている触媒活性金属と、担体材料を形成する無機酸化物中の金属等の担体材料の一部を構成する金属とは区別されるべきである。このように、担体材料に担持されている触媒活性材料は、担体材料の金属とは異なる。本明細書において、「担体材料の金属」とは、シリカにおけるケイ素やチタニアにおけるチタニウム等の担体材料のバルク中の材料を指す。担体材料中に存在し得る不純物は、「担体材料の金属」とは考えない。
【００２４】
本発明による触媒において、触媒活性金属の１％〜７０％が還元形態で存在する。上述したとおり、触媒活性金属の還元が、過酸化水素直接合成における触媒の初回の使用前に生じることが重要である。従って、触媒には、フレッシュ触媒において、触媒活性金属の１％〜７０％が還元形態で存在するという特徴がある。本明細書において、「フレッシュ触媒」とは、触媒が、過酸化水素直接合成またはその他触媒反応にまだ用いられていないことを意味する。
【００２５】
先行技術の触媒において、触媒活性材料は、例えば、ＰｄＩＩ等の酸化形態で存在する。本発明は、この金属が、触媒の初回の使用前に部分的に還元されると、触媒の選択性は、反応中、特に、反応媒体中の過酸化水素濃度が増大しても、一定のままであるという知見に基づく。このように、本発明において、還元形態中の金属とは、酸化レベル０以下の金属原子、例えば、Ｐｄ０またはＰｄ水素化物を意味する。
【００２６】
本発明の触媒で用いられる触媒活性金属は、触媒の目的とする用途における当業者が選択することができる。例えば、金属は、パラジウム、白金、銀、金、ロジウム、イリジウム、ルテニウム、オスミウムおよびこれらの組み合わせから選択することができる。より好ましい実施形態において、触媒は、触媒活性金属としてパラジウムまたはパラジウムと他の金属（例えば、金）の組み合わせを含む。
【００２７】
担体材料に担持された酸化金属の還元金属の比率は、全体の選択性を減じることなく、反応時間にわたって触媒の選択性を一定に保つのに有効な範囲であることが重要である。存在する金属の総量を基準として、触媒活性金属の１％〜７０％が還元形態で存在する場合、この影響が得られることが知見されている。存在する金属の総量を基準として、触媒活性金属の１０％〜４０％が還元形態で存在するのが好ましい。例えば、存在するパラジウムの総量を基準として、パラジウムの２０％〜３０％、例えば、２５％〜３０％が還元形態で存在するとパラジウムについて良好な結果が得られる。
【００２８】
本明細書の文脈において、還元金属および酸化金属の量は、ＸＰＳ分析により測定される。測定の前に、触媒を粉砕し、得られた粉末を、タブレットへと圧縮して、触媒の外側とより内側部分における酸化および還元金属の濃度を平均する。さらに、この試料調製により、粒子サイズと粒子分布の影響が減少する。それでも、再現性のある値が得られるまで、より小さな粒子サイズへと試料を粉砕して、ＸＰＳ測定を繰り返す必要がある。
【００２９】
他の放射線、例えば、非単色Ｍｇ放射線は、測定中に金属酸化物の部分還元を引き起こすことが知られているため、単色Ａｌ放射線を用いることがさらに重要である。
【００３０】
ＸＰＳ分析手順の詳細を後述する。
【００３１】
担体材料に担持される触媒活性金属の量は、特に限定されず、要件に従って、当業者であれば選ぶことができる。例えば、金属の量は、担体材料の総重量を基準として、還元形態の金属として計算すると、０．００１重量％〜１０重量％、好ましくは、０．１重量％〜５重量％、より好ましくは、０．１重量％〜２重量％とすることができる。
【００３２】
任意の好適な担体材料を、本発明による触媒に用いることができる。例えば、担体材料は、無機または有機材料とすることができる。無機材料としては、無機酸化物を用いることができる。例えば、無機酸化物は、２族〜１４族の元素、例えば、ＳｉＯ２、Ａｌ２Ｏ３、ゼオライト、Ｂ２Ｏ３、ＧｅＯ２、Ｇａ２Ｏ３、ＺｒＯ２、ＴｉＯ２、ＭｇＯおよびこれらの混合物から選択することができる。好ましい無機酸化物は、ＳｉＯ２である。無機キャリアからの金属は、過酸化水素直接合成の触媒活性金属とは異なる。
【００３３】
一実施形態において、本発明で用いる担体材料は、広い比表面積を有し、ＢＥＴ法により計算すると２０ｍ２／ｇを超え、好ましくは、１００ｍ２／ｇを超える。担体材料の細孔容積は、例えば、０．１〜３ｍｌ／ｇの範囲とすることができる。
【００３４】
用いる担体材料は、実質的に、シリカゲル等のアモルファスとすることができ、例えば、ＭＣＭ−４１、ＭＣＭ−４８、ＳＢＡ−１５をはじめとする種類のメソ細孔の規則的な構造またはゼオライトのような結晶構造で構成することができる。
【００３５】
あるいは、担体材料は、例えば、有機樹脂や活性炭素等の有機材料とすることができる。有機樹脂としては、公知のイオン交換樹脂を例示することができる。好適な樹脂は、例えば、ポリスチレン樹脂とすることができる。活性炭素としては、例えば、カーボンナノチューブを用いることができる。
【００３６】
本発明による触媒に用いられる担体材料は、酸基によりグラフト化（共有結合）されている。好ましくは、酸基は、担体材料にグラフト化、すなわち、その表面に結合している。有機酸基であるのが好ましい酸基は、スルホン、ホスホンおよびカルボキシル基で構成される化合物から選択してよい。酸基は、より好ましくは、スルホン、例えば、パラ−トルエンスルホン基、プロピルスルホン基およびポリ（スチレンスルホン基）である。
【００３７】
担体材料の合成中または合成後の酸基の組み込みは当業者に知られており、工業規模で実施することができる。
【００３８】
本発明の特に好ましい実施形態において、触微は、金属としてパラジウムを含み、担体材料は、パラトルエンスルホン基によりグラフト化されたシリカである。この実施形態において、存在するパラジウムの総量を基準として、好ましくは、１０％〜４０％、より好ましくは、２０％〜３０％、最も好ましくは、２５％〜３０％のパラジウムが還元形態で存在する。
【００３９】
本発明はさらに、上述した触媒を調製する方法に関する。本方法において、ＯＨ基以外の酸基によりグラフト化された担体材料を、７族〜１１族の元素から選択され、担体材料の金属とは異なる金属塩の溶液と接触させた後、堆積させる金属の総量を基準として、担体に堆積した１％から７０％の金属を還元する。担体材料の金属塩溶液との接触は、例えば、担体材料を金属塩溶液に浸漬する等、通常のやり方で行うことができる。あるいは、担体材料に溶液をスプレーする、または担体材料をその他溶液に含浸してもよい。
【００４０】
選択した溶媒に可溶なあらゆる種類の塩を用いることができる。例えば、酢酸塩、窒化物、ハロゲン化物、シュウ酸塩等が好適である。担体材料は、酢酸パラジウムの溶液と接触させるのが好ましい。
【００４１】
金属を担体材料に堆積させた後、例えば、濾過により生成物を回収し、洗浄および乾燥する。この後、例えば、高温で水素を用いることにより、担体に堆積した金属の１％〜７０％を還元する。この水素化工程は、例えば、１００℃〜１４０℃の温度で、１〜６時間行うことができる。水素化工程の温度および期間は、所望量の金属が還元されるように選択される。
【００４２】
本発明による触媒は、例えば、水素化または環化反応をはじめとする様々な反応を触媒するのに好適である。好ましくは、過酸化水素の合成を触媒する、特に、過酸化水素の直接合成を触媒するのに用いられる。
【００４３】
本明細書に参考文献として援用される全ての特許、特許出願および文献の開示が、用語を不明瞭にする恐れのある範囲まで、本出願の記載に反する場合には、本出願の記載が優先されるものとする。
【００４４】
本発明を、限定されるものとは解釈されない以下の実施例により詳細に例証する。
【実施例】
【００４５】
触媒の調製（一般処方）
２０．１４ｇのＳｉｌｉｃｙｃｌｅトシル酸（Ｒ６０５３０Ｂ）を、１Ｌのガラス反応器に入れた。３００ｍｌの高純度アセトンを固体に加えた。懸濁液を室温で約２５０ｒｐｍで機械的に攪拌した。
【００４６】
０．２４７ｇの酢酸パラジウムを、１００ｍｌの高純度アセトンに室温で溶解した。
【００４７】
Ｐｄ溶液を、懸濁液に徐々に加えた（約１ｍｌ／５秒）。
【００４８】
懸濁液を、４時間室温での機械的攪拌下に維持した。
【００４９】
懸濁液を、真空で濾過し、１００ｍｌの高級アセトンで洗った。
【００５０】
固体を、２４時間６０℃で乾燥した。
【００５１】
固体を、１２０℃で３時間水素化した（水素は窒素で希釈した）。
【００５２】
ＸＰＳ分析手順
試料調製：モルタル中で粉砕（グラインド）しておいた粉末の圧縮タブレットとして調製した試料。試料は測定まで密閉バイアルに保管しておく。
分光計：Ｐｈｉ  ＶｅｒｓａＰｒｏｂｅ５０００
チャンバ真空：１．１０−９トル
Ｘ−線源：単色Ａｌ  Ｋａｌｐｈａ（Ｅ＝１４８６．６ｅＶ）
Ｘ−線電力：５０Ｗ
ビーム電圧：１５０００Ｖ
分析領域：直径２００μｍ
電荷中和：アルゴンイオン源（２．４ｅＶ、２０ｍＡ）
通過エネルギー：調査については１１７．４ｅＶ、高解像度スキャンについては２３．５ｅＶ
走査時間：Ｘ−線ラインに応じて１４分〜２５０分、Ｐｄ３ｄについては、２３５分〜２５０分
【００５３】
データ処理
結合エネルギー参照：炭素（２８５ｅＶ）
バックグラウンド除去：Ｓｈｉｒｌｅｙ
Ｐｄ３ｄフィッティング：混合ガウスローレンツライン、ガウス割合は７０％〜１００％の範囲
Ｐｄ３ｄ（５／２）ピークを３３５．９ｅＶと３３７．８ｅＶ付近に位置する２つの成分によりフィッティングし、金属（または水素化）Ｐｄおよび酸化パラジウムをそれぞれ割り当てた。
【００５４】
触媒調製の例
触媒Ａ
触媒Ａを上述した一般処方に記載したとおりにして調製した。
触媒担持Ｐｄ量は０．５９％重量であった。
ＸＰＳ分析を行った。
結果は相対％である。
【００５５】
【表１】
2014526378.tif 000002
【００５６】
触媒Ｂ
触媒Ｂを触媒Ａと同様の条件で調製した。違いは以下のことだけである。
・Ｓｉｌｉｃｙｃｌｅと酢酸Ｐｄ溶液の接触時間：４時間でなく一晩
・乾燥温度：６０℃でなく７５℃
触媒担持Ｐｄ量は０．４９％重量であった。
【００５７】
触媒Ｃ
触媒Ｃを触媒Ａと同様の条件で調製した。違いは、触媒の水素化条件だけであった：触媒Ｃは２００℃で２４時間水素化した。
触媒担持Ｐｄ量は０．５１％重量であった。
ＸＰＳ分析を行った。
結果は相対％である。
【００５８】
【表２】
2014526378.tif 000003
【００５９】
触媒Ｄ
触媒Ｄを上述した一般処方に記載したとおりにして調製した。
乾燥温度が８５℃であったのが唯一の違いであった。
触媒担持Ｐｄ量は０．６７％重量であった。
【００６０】
触媒Ｅ
触媒Ｅを、触媒Ａと同様の条件で調製した。違いは、水素化条件だけであった：触媒Ｅは１２０℃で３時間、高水素流で水素化した。
触媒担持Ｐｄ量は０．４９％重量であった。
ＸＰＳ分析を行った。
結果は相対％である。
【００６１】
【表３】
2014526378.tif 000004
【００６２】
触媒Ｆ
触媒Ｆを、触媒Ａと同様の条件で調製した。違いは、触媒の水素化を行わなかっただけであった。
触媒担持Ｐｄ量は０．７３％重量であった。
【００６３】
触媒Ｇａ、ＧｂおよびＧｃ
触媒Ｇ、を触媒Ａと同様の条件で調製した。１５０℃で水素化したが、異なる比率のＰｄ０／ＰｄＩＩを得るために違う時間とした。
触媒担持Ｐｄ量は０．５０％重量であった。
ＸＰＳ分析を行った。
結果は相対％である。
【００６４】
【表４】
2014526378.tif 000005
【００６５】
過酸化水素の直接合成
３８０ｃｃのＨａｓｔｅｌｌｏｙＢ２２反応器に、メタノール（２２０ｇ）、臭化水素（２５ｐｐｍ）および触媒（５．９７ｇ）を入れた。
【００６６】
反応器を５℃まで冷やした。使用圧力は５０バールであった。
【００６７】
水素（３．０３％モル）／酸素（５４．８６％モル）／窒素（４２．１１％モル）のガス混合物により反応の間中、反応器を洗い流す。
【００６８】
ガスの段階的減少が安定したら（ＧＣオンライン）、機械的攪拌を１５００ｒｐｍで開始した。
【００６９】
ＧＣオンラインは、１０分毎にガスの段階的減少を分析する。
【００７０】
液体試料を取り出し、過酸化水素および水濃度を測定した。
【００７１】
過酸化水素は、硫酸セリウムによる酸化還元滴定により測定した。
【００７２】
水はカール・フィッシャーにより測定した。
【００７３】
【表５】
2014526378.tif 000006
【００７４】
【表６】
2014526378.tif 000007
【００７５】
最良の結果は、低減少Ｐｄ含量の触媒（Ｇａ）で得られる。選択性は高く、過酸化水素の最終濃度は１％高く、最終水含量は低い。選択性が最も低いのは、高Ｐｄ０含量の触媒Ｇｃである。
【００７６】
【表７】
2014526378.tif 000008
【００７７】
【表８】
2014526378.tif 000009
【００７８】
【表９】
2014526378.tif 000010
【００７９】
上記のデータによれば、本発明による触媒ＡおよびＢについて、変換率および生産性が良好で、同時に、触媒の選択性が優れていることが示されている。本発明によらない触媒ＣおよびＥ（比較例１）については、選択性は低い。
【００８０】
触媒ＡおよびＤ（比較例２）の上記の比較によれば、本発明による触媒Ａにより、過酸化水素の直接合成を、わずか８℃という同程度の低い温度で、良好な変換率、高生産性および高選択性で実施することができることが分かる。
【００８１】
最後に、本発明による触媒Ａを、本発明によらない触媒Ｆ（比較例３）と比較する。触媒Ｆは、米国特許出願公開第２００８／０２９９０３４号明細書の開示に従って調製された。ＰｄＩＩは含有するが、還元パラジウムは含有していない。本発明の触媒の選択性および生産性は、先行技術の触媒に比べて高い。
【００８２】
本発明による触媒の有益な技術的影響はまた、添付の図１によっても示されており、同図には、４０℃の温度で酸化パラジウムのみを含有する先行技術の触媒の選択性（「Ｓｅｌ  ＰｄＩＩ」）に比べた、反応温度８℃での本発明による触媒の選択性（「Ｓｅｌ  Ｐｄ還元」）が示されている。図１から、本発明の触媒の選択性は、２４０分後に得られる、過酸化水素の濃度が６重量％より高くても、さらには８重量％まで、安定であることが明らかである。これに比べ、２４０分に観察された先行技術の触媒の最終の選択性は５０％未満であり、過酸化水素濃度の増加と共にさらに減少する。
【図１】
2014526378.tif 000011
【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
７族〜１１族の元素から選択される少なくとも１つの触媒活性金属であって、ＯＨ基以外の酸基によりグラフト化された担体材料に担持されており、前記担体材料の金属とは異なる前記触媒活性金属を含む触媒であって、フレッシュ触媒において、存在する前記触媒活性金属の総量を基準として、１％〜７０％の前記触媒活性金属が、ＸＰＳにより判断した際に還元形態で存在することを特徴とする、触媒。
【請求項２】
前記触媒活性金属が、パラジウムまたはパラジウムと他の金属の組み合わせである請求項１に記載の触媒。
【請求項３】
前記フレッシュ触媒において、存在する前記触媒活性金属の総量を基準として、１０％〜４０％の触媒活性金属が、還元形態で存在する請求項１〜２のいずれか一項に記載の触媒。
【請求項４】
前記触媒活性金属の量が、還元形態の触媒活性金属として、前記担体材料の総重量を基準として計算すると、０．００１重量％〜１０重量％、好ましくは、０．１重量％〜５重量％である請求項１〜３のいずれか一項に記載の触媒。
【請求項５】
前記担体材料がＳｉＯ２である請求項１〜４のいずれか一項に記載の触媒。
【請求項６】
前記担体材料が、有機樹脂や活性炭素等の有機材料である請求項１〜４のいずれか一項に記載の触媒。
【請求項７】
前記酸基が、スルホン、ホスホン、カルボキシル基およびこれらの混合物から選択される請求項１〜６のいずれか一項に記載の触媒。
【請求項８】
前記触媒活性金属がパラジウムであり、前記担体材料がパラトルエンスルホン基でグラフトされたシリカである請求項１〜５または７に記載の触媒。
【請求項９】
請求項１〜８のいずれか一項に記載の触媒を調製する方法であって、ＯＨ基以外の酸基によりグラフト化された担体材料を、７族〜１１族の元素から選択され、前記担体材料の金属とは異なる触媒活性金属塩の溶液と接触させた後、堆積させる前記触媒活性金属の総量を基準として、前記担体に堆積した前記触媒活性金属の１％〜７０％を還元する、方法。
【請求項１０】
過酸化水素の合成、好ましくは、過酸化水素の直接合成を触媒するための請求項１〜８のいずれか一項に記載の触媒の使用。
【国際調査報告】
2014526378.tif 000012
2014526378.tif 000013
2014526378.tif 000014
2014526378.tif 000015
2014526378.tif 000016